(57)【要約】【課題】  アルミニウム等の金属シートや金属粉末を噴霧した紙、焼却時に有毒ガスや有害な残留物を発生する着色樹脂フィルムなどを用いなくても十分な遮光性が得られる遮光性包装材を提供すること。【解決手段】  感光性物質を収容するための包装体の全体又は一部に用いられる遮光性包装材であって、パルプを主成分とする基紙の両面に白色塗工層を積層し、波長２００〜８００ｎｍの光に対する透過率を１％以下としたことを特徴とする遮光性包装材。【選択図】      図１
2006248525.tif 000002
【特許請求の範囲】
【請求項１】
感光性物質を収容するための包装体の全体又は一部に用いられる遮光性包装材であって、パルプを主成分とする基紙の両面に白色塗工層を積層し、波長２００〜８００ｎｍの光に対する透過率を１％以下としたことを特徴とする遮光性包装材。
【請求項２】
感光性物質を収容するための包装体の全体又は一部に用いられる遮光性包装材であって、パルプを主成分とする基紙の両面に白色塗工層を積層し、波長２００〜７００ｎｍの光に対する透過率を２％以下としたことを特徴とする遮光性包装材。
【請求項３】
感光性物質を収容するための包装体の全体又は一部に用いられる遮光性包装材であって、パルプを主成分とする基紙の両面に白色塗工層を積層し、波長２００〜８００ｎｍの光に対する透過率を６％以下としたことを特徴とする遮光性包装材。
【請求項４】
前記基紙として、ＪＩＳ Ｚ ８７２１に規定される表示方法で明度Ｖが７．０以上８．０未満且つ彩度Ｃが３．０以下の濃色原紙、またはＪＩＳ Ｚ ８７２１に規定される表示方法で明度Ｖが８．０以上且つ彩度Ｃが３．０以下の淡色原紙の少なくとも片面に濃色塗料を塗工した濃色塗工層付淡色原紙、のいずれか一方を用いることを特徴とする請求項１乃至３のいずれかに記載の遮光性包装材。
【請求項５】
前記淡色原紙の表面に塗工する濃色塗料としては、カーボンブラックを用いることを特徴とする請求項４記載の遮光性包装材。
【請求項６】
前記基紙としては、ＪＩＳ Ｚ ８７２１に規定される表示方法で明度Ｖが８．０以上且つ彩度Ｃが３．０以下の淡色原紙の少なくとも片面にサイズプレスにてカーボンブラックを塗布した濃色塗工層付淡色原紙を用いることを特徴とする請求項１乃至５のいずれかに記載の遮光性包装材。
【請求項７】
前記濃色原紙は、黒色染料もしくは灰色染料を、添加もしくは含浸したパルプを原料として用いることを特徴とする請求項４に記載の遮光性包装材。
【請求項８】
前記遮光性包装材が感光性物質を収容するためのカップ状容器の開口を封止する遮光性蓋体に用いられるものであることを特徴とする請求項１乃至７のいずれかに記載の遮光性包装材。
【請求項９】
前記遮光性包装材が感光性物質を収容するための袋状包装体に用いられるものであることを特徴とする請求項１乃至７のいずれかに記載の遮光性包装材。
【請求項１０】
前記遮光性包装材が感光性物質を収容するための箱状包装体に用いられるものであることを特徴とする請求項１乃至７のいずれかに記載の遮光性包装材。
【発明の詳細な説明】
【技術分野】
【０００１】
この発明は、遮光性包装材に係り、特に食品、薬剤、紙、粘着テープ、フィルム等の感光性物質の包装に適した遮光性包装材に関する。
【背景技術】
【０００２】
従前より、感光性物質の包装に適した遮光性包装材は数多く知られている。このような遮光性包装材として、実用新案登録第３０１５２９７号（特許文献１）には、遮光層としてアルミニウム等の金属シートを用いた包装体が示されている。実開昭６２−０４３３５６号（特許文献２）には、基紙にアルミニウム等の金属粉末を噴霧した包装体が示されている。実開平０７−０１１５５４号（特許文献３）には、遮光層として着色フィルムを用いた包装体が示されている。
【特許文献１】実用新案登録第３０１５２９７号（請求項１、図２参照）
【特許文献２】実開昭６２−０４３３５６号（請求項１、第１図〜第１０図参照）
【特許文献３】実開平０７−０１１５５４号（請求項１、図２参照）
【発明の開示】
【発明が解決しようとする課題】
【０００３】
しかしながら、これら従前の包装体では、廃棄する際に遮光層である金属部や着色フィルム部を分離し、分別回収することが困難であるという問題点がある。加えて、廃棄物を焼却処理する場合には、遮光層として金属を用いた包装体（特許文献１，２）では、焼却灰が多量に発生したり金属成分が焼け残ったりすることにより焼却炉を傷めたり焼却効率を低下させるという問題がある。また、遮光層として着色フィルムを用いた包装体を焼却処理した場合には、有毒ガスが発生するなどの問題がある。さらに、これらの遮光性包装体や遮光性包装体を焼却した際の焼却灰などを埋め立て処理をする場合でも金属成分や着色フィルム部分が天然分解しないために、地球環境に悪影響を与えるなどの問題がある。
【０００４】
本発明はこのような問題点を鑑みてなされたものであり、その目的とするところは、遮光層としてアルミニウム等の金属シートや金属粉末を噴霧した紙などを用いない遮光性包装材を提供することにある。
【０００５】
本発明の他の目的とするところは、焼却時に有毒ガスや有害な残留物を発生しない遮光性包装材を提供することにある。
【０００６】
本発明の他の目的とするところは、廃棄物としての処理が容易な遮光性包装材を提供することにある。
【０００７】
本発明の他の目的とするところは、印刷適性に優れた遮光性包装材を提供することにある。
【０００８】
本発明の他の目的とするところは、遮光性が高く、しかも通常の白色コート紙と同程度の外観を呈する遮光性包装材を提供することにある。
【０００９】
この発明のさらに他の目的並びに作用効果については、以下の記述を参照することにより、当業者であれば容易に理解されるであろう。
【課題を解決するための手段】
【００１０】
上記の目的を達成するために、本発明の遮光性包装材は、感光性物質を収容するための包装体の全体又は一部に用いられる遮光性包装材であって、パルプを主成分とする基紙の両面に白色塗工層を積層し、波長２００〜８００ｎｍの光に対する透過率を１％以下としたことを特徴とするものである。
【００１１】
ここで「感光性物質」とは、光で酸化、感光等の変質を起こす物質のことを言う。例えば、食品、薬剤、紙、粘着テープ、フィルム、などの光により変質する物質がここで言う「感光性物質」に当たる。
【００１２】
そして、このような構成によれば、パルプを主成分とする基紙とその表面に設けられた白色塗工層で十分な遮光性が得られるため、アルミニウム等の金属や、焼却時に有毒ガスを発生する虞のある着色フィルムを用いずとも遮光性に優れた包装材が得られる。これにより、廃棄物としての処理が容易で地球環境に悪影響を及ぼすことが無い遮光性包装材が得られる。
【００１３】
また、基紙の両面に白色塗工層を設けたことにより、見た目は通常の白色コート紙と変わらず、インクの発色性が鮮やかであるなど印刷適性に優れ、加えて、バーコード印刷などの読み取りの際に重要な要素となる印刷及び印字部と非印刷及び非印字部とのコントラストを満足できるため、バーコード印刷などの精密情報を印刷及び印字した場合でも好適に利用することができる遮光性包装材を提供する事が可能である。
【００１４】
また、本発明の遮光性包装材は、感光性物質を収容するための包装体の全体又は一部に用いられる遮光性包装材であって、パルプを主成分とする基紙の両面に白色塗工層を積層し、波長２００〜７００ｎｍの光に対する透過率を２％以下としたことを特徴とするものである。このような構成によれば、それほど高い遮光性が求められない製品の包装用途に好適である。
【００１５】
また、本発明の遮光性包装材は、感光性物質を収容するための包装体の全体又は一部に用いられる遮光性包装材であって、パルプを主成分とする基紙の両面に白色塗工層を積層し、波長２００〜８００ｎｍの光に対する透過率を６％以下としたことを特徴とするものである。このような構成によれば、それほど高い遮光性が求められない製品の包装用途に好適である。
【００１６】
本発明の好ましい実施の形態においては、前記基紙として、ＪＩＳ Ｚ ８７２１に規定される表示方法で明度Ｖが７．０以上８．０未満且つ彩度Ｃが３．０以下の濃色原紙、またはＪＩＳ Ｚ ８７２１に規定される表示方法で明度Ｖが８．０以上且つ彩度Ｃが３．０以下の淡色原紙の少なくとも片面に濃色塗料を塗工した濃色塗工層付淡色原紙、のいずれか一方を用いてもよい。
【００１７】
ここで「濃色原紙」とはＪＩＳ Ｚ ８７２１に規定される表示方法で明度Ｖが７．０以上８．０未満且つ彩度Ｃが３．０以下の原紙のことである。また、「淡色原紙」とは、ＪＩＳ Ｚ ８７２１に規定される表示方法で明度Ｖが８．０以上且つ彩度Ｃが３．０以下の原紙のことである。
【００１８】
本発明において、基紙として濃色原紙を用いれば、十分な遮光性を確保しつつも、白色塗工層と基紙の色差が少ないことから、遮光性包装材が破れた場合でも基紙が目立たず、利用者が違和感無く使用することができる。
【００１９】
また、本発明において、基紙として淡色原紙の少なくとも片面に濃色塗料を塗工した濃色塗工層付淡色原紙を用いると、十分な遮光性を確保しつつも、白色塗工層と基紙の色差が少ないことから、遮光性包装材が破れた場合でも基紙が目立たず、利用者が違和感無く使用することができる。
【００２０】
本発明の好ましい実施の形態においては、前記淡色原紙の表面に塗工する濃色塗料としては、カーボンブラックを用いてもよい。
【００２１】
このような構成によれば、容易に遮光性を確保でき、前記基紙には淡色原紙を使用できるので、遮光性包装材が破れた場合でも基紙が目立たず、利用者が違和感無く使用することができる。加えてカーボンブラックは比較的無毒・安価であり、金属探知にも反応しないという点から、遮光性包装材として望ましい。
【００２２】
本発明の好ましい実施の形態においては、前記基紙としては、ＪＩＳ Ｚ ８７２１に規定される表示方法で明度Ｖが８．０以上且つ彩度Ｃが３．０以下の淡色原紙の少なくとも一方の表面にサイズプレスにてカーボンブラックを塗布した濃色塗工層付淡色原紙を用いてもよい。
【００２３】
このような構成によれば、容易に遮光性を確保でき、前記基紙には淡色原紙を使用できるので、遮光性包装材が破れた場合でも基紙が目立たず、利用者が違和感無く使用することができる。加えて、抄紙機のサイズプレス工程でカーボンブラックの塗布を行うことにより、抄紙後に別工程で塗布を行う場合と比べて遮光性包装材が安価に製造可能である。
【００２４】
本発明の好ましい実施の形態においては、前記濃色原紙は、黒色染料もしくは灰色染料を、添加もしくは含浸したパルプを原料として用いたものでもよい。
【００２５】
このような構成によれば、添加もしくは含浸された染料により基紙の遮光性が向上する。これにより、白色塗工層が薄くても十分な遮光性が得られる。
【００２６】
本発明においては、前記遮光性包装材を感光性物質を収容するためのカップ状容器の開口を封止する遮光性蓋体に用いてもよい。
【００２７】
ここで「カップ状容器」とは、ラーメン、汁物、ヨーグルトなどを収める略円柱形乃至略半球系の深さのある容器のことである。内容物の劣化を防ぐために遮光性とイージーピール性とを有する蓋体で密閉されていることが多い。
【００２８】
そして、このような構成によれば、廃棄物としての処理が容易であり、遮光性・印刷性に優れた遮光性包装材を用いて遮光性蓋体を形成しているため、様々な感光性物質を収容するためのカップ状容器に適した遮光性蓋体が得られる。
【００２９】
本発明においては、前記遮光性包装材を感光性物質を収容するための袋状包装体に用いてもよい。
【００３０】
ここで「袋状包装体」とは、スナック菓子の包装、カレー等のレトルト食品の包装、シャンプーや洗剤の詰め替え用包装、フィルムや紙の包装などに用いられる袋状容器のことである。
【００３１】
そして、このような構成によれば、廃棄物としての処理が容易であり、遮光性・印刷性に優れた遮光性包装材を用いて袋状包装体を形成しているため、様々な感光性物質を収容するのに適した袋状包装体が得られる。
【００３２】
本発明においては、前記遮光性包装材を感光性物質を収容するための箱状包装体に用いてもよい。
【００３３】
ここで「箱状包装体」とは、食品の外箱、薬剤の外箱、フィルムの外箱など、固形商品の包装などに用いられる箱状容器のことである。
【００３４】
そして、このような構成によれば、廃棄物としての処理が容易であり、遮光性・印刷性に優れた遮光性包装材を用いて箱状包装体を形成しているため、様々な感光性物質を収容するのに適した箱状包装体が得られる。
【発明の効果】
【００３５】
以上の説明で明らかなように、本発明の遮光性包装材はアルミニウム等の金属や遮光性のある着色フィルムを用いずとも遮光性に優れた包装材が得られるため、廃棄物として処理した場合でも地球環境に悪影響を及ぼすことが無い。
【００３６】
また、基紙の両面に白色塗工層を設けたことにより、見た目は通常の白色コート紙と変わらず、インクの発色性が鮮やかであるなど印刷適性に優れ、加えて、バーコード印刷などの読み取りの際に重要な要素となる印刷及び印字部と非印刷及び非印字部とのコントラストを満足できるため、バーコード印刷などの精密情報を印刷及び印字した場合でも好適に利用することができる。
【００３７】
さらに、基紙としてＪＩＳ Ｚ ８７２１に規定される表示方法で、明度Ｖが７．０以上８．０未満且つ彩度Ｃが３．０以下の濃色原紙、またはＪＩＳ Ｚ ８７２１に規定される表示方法で明度Ｖが８．０以上且つ彩度Ｃが３．０以下の淡色原紙の少なくとも片面に濃色塗料を塗工した濃色塗工層付淡色原紙、のいずれか一方を用いることにより、容易に遮光性を確保でき、また白色塗工層と基紙の色差が少ないことから、遮光性包装材が破れた場合でも基紙が目立たず、利用者が違和感無く使用することができる。
【００３８】
基紙として濃色塗工層付き淡色原紙を用いる際に濃色塗料としてカーボンブラックを採用することにより、金属探知器等に反応せず電子レンジにも使用可能であり、しかも安全性が高い遮光性包装材が得られ、食品等の包装材として好適である。
【００３９】
また、本発明に係る遮光性包装材を感光性物質を収容するためのカップ状容器の開口を封止する遮光性蓋体、袋状包装体、箱状包装体に用いれば、廃棄物としての処理が容易であり、遮光性・印刷性に優れた様々な感光性物質を収容するための遮光性包装体が得られる。
【発明を実施するための最良の形態】
【００４０】
以下において、本発明の好適な実施の形態について述べるが、本発明は以下の記述で限定されるものではない。
【００４１】
先に述べたように、本発明の遮光性包装材は、感光性物質を収容するための包装体に用いられる遮光性包装材であって、パルプを主成分とする基紙の両面に白色塗工層を積層し、波長２００〜８００ｎｍの光に対する透過率を１％以下、もしくは波長２００〜７００ｎｍの光に対する透過率を２％以下、もしくは波長２００〜８００ｎｍの光に対する透過率を６％以下、としたことを特徴とする遮光性包装材というものである。このような構成を採用したことにより本発明に係る遮光性包装材は、廃棄物としての処理が容易であり、且つ印刷性に優れ感光性物質の包装に適した包装材である。以下にこのような本発明に係る遮光性包装材の具体的構成の一例について説明する。
【００４２】
［基紙について］
本発明に係る遮光性包装材は廃棄物としての処理が容易であるように基紙はパルプを主成分とする。パルプを主成分とすることにより、廃棄物として焼却される際も有害ガス等を発生させ難く、また埋め立処理された場合でも天然分解するため、環境汚染等の地球環境への悪影響を抑制できる。基紙に用いるパルプとしては、公知の木材パルプ及び非木材パルプを１種又は２種以上適宜選択して使用することができる。木材パルプとしては、化学パルプのＮＢＫＰ、ＬＢＫＰ、ＳＣＰ等、機械パルプのＧＰ、ＣＧＰ、ＲＧＰ、ＴＭＰ等、脱墨パルプ、再生パルプ、工程で発生する損紙を離解したパルプ等、さらに非木材パルプとしてはケナフ、竹、コットン、バガス等のパルプなどを用いても良い。
【００４３】
本発明の遮光性包装材は、前述の通り波長２００〜８００ｎｍの光に対する透過率が１％以下、もしくは波長２００〜７００ｎｍの光に対する透過率が２％以下、もしくは波長２００〜８００ｎｍの光に対する透過率が６％以下であるため、基紙にも遮光性を保持させることが望ましい。基紙に遮光性を与える方法としては、１．黒色染料、灰色染料を添加・含浸したパルプを原料として使った濃色原紙を用いる、２．淡色原紙の少なくとも片面に黒色・灰色などの濃色の塗料を塗工した濃色塗工層付淡色原紙を用いる、という２種類の構成が考えられる。この他の方法として、遮光性を向上させるために酸化チタンやカオリンなどの無機顔料を用いるという方法も考えられるが、使用量が多いと、廃棄物として焼却した場合の焼却灰の増加につながり好ましくない。また同様に中空ポリマーなどの有機顔料を用いることも可能であるが、コストが高くなるという問題がある。
【００４４】
本発明においては、濃色原紙に用いる黒色染料、灰色染料については特に制限は無く、添加・含侵量についても適宜調整して添加・含浸すれば良いが、濃色原紙の明度及び彩度が、ＪＩＳ Ｚ ８７２１に規定される表示方法で明度Ｖが７．０以上８．０未満且つ彩度Ｃが３．０以下であるように調整することが望ましい。濃色原紙の明度及び彩度がＪＩＳ Ｚ ８７２１に規定される表示方法で明度Ｖが７．０以上８．０未満且つ彩度Ｃが３．０以下であれば、十分な遮光性を確保しつつも遮光性包装材を引き裂いたりし内部が露出したときに色合いがあまり目立たず、良好である。明度Ｖが７．０以上８．０未満且つ彩度Ｃが３．０以下の範囲において、明度Ｖが７．０未満になる若しくは彩度Ｃが３．０より大きくなると遮光性包装材が破れた場合に基紙の色合いが目立ち、特に食品包装用途に使用した場合は利用者に好ましくない印象を与える虞がある。また、明度Ｖが８．０以上になると濃色塗料を塗工せずに十分な遮光性を確保することが難しい。
【００４５】
淡色原紙については、色合い・染料等は特に限定しないが、ＪＩＳ Ｚ ８７２１に規定される表示方法で明度Ｖが８．０以上且つ彩度Ｃが３．０以下であることが望ましい。明度Ｖが８．０以上且つ彩度Ｃが３．０以下の範囲であれば、濃色塗料を塗工しなければ十分な遮光性は確保できないが、遮光性包装材が破れた場合に基紙の色合いが目立たず、特に食品包装用途に使用した場合は利用者が違和感無く使用することができる。
【００４６】
本発明において、淡色原紙の少なくとも片面に塗工する濃色塗料としては、カーボンブラックを用いることが好ましい。カーボンブラックは比較的無毒・安価であり、金属探知にも反応しないという点から、包装材として望ましい。尚、カーボンブラックの塗布は抄紙後の別工程で行ってもよいが、抄紙機のサイズプレス工程で塗布することにより比較的安価に製造が可能である。
【００４７】
淡色原紙の表面に塗工する濃色塗料として、アニリンブラックや酸化鉄などの黒色顔料を用いても遮光性は確保できるが、アニリンブラックは比較的高価であり、有害な物質を含んでいることがある。また、酸化鉄は安価ではあるが、電子レンジや高周波乾燥などによる処理を行った場合、火花が発生し、発煙・発火の虞がある。更には金属探知に反応することから、包装内部の異物探知に金属探知器が使用できない。
【００４８】
［白色塗工層について］
本発明に係る遮光性包装材は基紙の両面に白色塗工層を積層したものである。白色塗工層については包装体の用途により適宜適性のあるものを積層する。例えば、包装体にバーコード印刷及び印字を施す場合には、バーコード印刷及び印字部と非印刷及び非印字部とのコントラストが必要となるため白色度の高い白色塗工層を設ける必要がある。
【００４９】
本発明の遮光性包装材は、波長２００〜８００ｎｍの光に対する透過率が１％以下、もしくは波長２００〜７００ｎｍの光に対する透過率を２％以下、もしくは波長２００〜８００ｎｍの光に対する透過率を６％以下のものであるため、基紙のみでこの光透過率の基準を満足できない場合には、白色塗工層に遮光性を保持させる必要がある。遮光性を向上させる方法としては遮光性向上に寄与する顔料を含有させる、白色塗工層の塗工量を増加させる、などの方法が考えられる。尚、基紙のみで光透過率の基準を満足させようとした場合には、顔料の添加量を増やしたり基紙の厚みを増したりする必要があり、基紙＋白色塗工層で光透過率の基準を満たした場合と比べてコストが増す。包装体の材料として用いる際には、少なくとも基紙＋白色塗工層の構成で提供するのだから、基紙だけで基準を満たす必要はない。
【００５０】
遮光性向上に寄与する顔料としては、カオリン、焼成カオリン、重質炭酸カルシウム、軽質炭酸カルシウム、酸化チタン、タルク、シリカ、有機顔料、など一般的な顔料の中から１種又は２種以上を適宜選択することが可能である。
【００５１】
［その他の層について］
本発明に係る遮光性包装材は、少なくとも、基紙、白色塗工層を有するものであり、その用途に応じて、耐水層、耐油層、イージーピール層、印刷層などの様々な適性を有する層を設けることが可能である。例えば、カップ状容器の遮光性蓋体に加工する場合には、耐水層、耐油層、イージーピール層などを付加することが好ましい。また箱状又は袋状の包装体として加工する場合も、用途に応じて耐水層、耐油層などを設けることが好ましい。さらに必要に応じてインクジェット記録層や感熱記録層などの印刷層を設けることにより、更なる印刷適性を付与することが可能である。
【実施例】
【００５２】
以下において本発明の実施例について説明するが、本発明は実施例で限定されるものではない。
【００５３】
米坪７６ｇの基紙の両面に白色塗工層を設け、実施例１（中厚口）である遮光性包装材を得た。白色塗工層を設けた後の米坪は１０６ｇ、厚みは１００μであった。尚、基紙はＪＩＳ Ｚ ８７２１に規定される表示方法で明度Ｖが７．０以上且つ彩度Ｃが３．０以下のものである。
【００５４】
米坪８８ｇの基紙の両面に白色塗工層を設け、実施例２（厚口）である遮光性包装材を得た。白色塗工層を設けた後の米坪は１２０ｇ、厚みは１１５μであった。尚、基紙はＪＩＳ Ｚ ８７２１に規定される表示方法で明度Ｖが７．０以上且つ彩度Ｃが３．０以下のものである。
【００５５】
実施例にて得られた遮光性包装材の分光透過率を測定した結果が、図７に示されている。図７において、破線は実施例１（中厚口）の光透過率、一重線は実施例２（厚口）の分光透過率である。このグラフより明らかなように、実施例１（中厚口）、実施例２（厚口）のいずれにおいても、透過率は６％未満である。
【００５６】
本発明に係る遮光性包装体の具体的な構成例が図１〜３に示されている。図１〜３において、１は濃色原紙、２は淡色原紙、３は白色塗工層、４は濃色塗工層、５は印刷層、６はイージーピール層、７は耐水耐油層である。尚、図１〜３において各層の厚みは実際の厚みと必ずしも比例するものではない。
【００５７】
図１（ａ）には、本発明に係る遮光性包装体の基本的な構成例が示されている。このような構成によれば、濃色原紙１の両面が白色塗工層３で覆われていることにより、遮光性が高く、しかも通常の白色コート紙と同様の外観を有することにより見た目もよく印刷にも適した遮光紙が得られる。
【００５８】
図１（ｂ）には、本発明に係る遮光性包装体の別の基本構成例が示されている。このような構成によれば、淡色原紙２の一方の面に濃色塗料を用いた濃色塗工層４を設けたことにより、原紙自体の遮光性は低くても用紙全体として十分な遮光性が得られる。また、原紙として淡色原紙２を用いたことにより、遮光性包装体を引き裂いたときに露出する紙層の色合いが薄く、利用者に違和感を与えない。
【００５９】
図２（ａ）には、濃色原紙１の両面に白色塗工層３と印刷層５とを設けた構成が示されている。このような構成は、例えば図５（ａ）に示される袋状包装体１７や図６（ａ）、図６（ｂ）に示されている箱状包装体２３，２６の構成として好適である。上記構成を袋状包装体や箱状包装体の構成として採用すれば、濃色原紙１の表面が白色塗工層３で覆われておりその上面に印刷層５が設けられていることにより、遮光性が高く用途によって様々な印刷が施せる遮光性包装体が得られる。尚、本構成例においては基紙として濃色原紙１を用いているが、濃色原紙１の代わりに、淡色原紙２の表面に濃色塗工層４を設けたものを用いても、同様の効果が得られると考えられる。
【００６０】
図２（ｂ）には濃色原紙１の一方の面に白色塗工層３と印刷層５とを設け、もう一方の面に白色塗工層３とイージーピール層６とを設けた構成例が示されている。このような構成の包装体は、例えば図４（ａ）、図４（ｂ）に示されているカップ状包装体１１，１４の開口部を封止する蓋材１２，１５の構成として好適である。図２（ｂ）に示された構成の遮光性包装体で蓋材１２，１５を構成すれば、遮光性、断熱性、耐水性、耐油性に優れ、安全性も高い蓋材が得られる。尚、本構成例においては基紙として濃色原紙１を用いているが、濃色原紙１の代わりに、淡色原紙２の表面に濃色塗工層４を設けたものを用いても、同様の効果が得られると考えられる。
【００６１】
図３（ａ）には濃色原紙１の一方の面に白色塗工層３と印刷層５と耐水耐油層７とを設け、もう一方の面に白色塗工層３と耐水耐油層７を設けた構成例が示されている。このような構成の包装体は、例えば図５（ｂ）に示されている袋状包装体２０に加工するのに好適である。図３（ａ）に示された構成の遮光性包装体で袋状包装体２０を構成すれば、遮光性に優れ、スナック菓子、レトルト食品、洗剤などの収納に好適である。尚、本構成例においては基紙として濃色原紙１を用いているが、濃色原紙１の代わりに、淡色原紙２の表面に濃色塗工層４を設けたものを用いても、同様の効果が得られると考えられる。
【００６２】
図３（ｂ）には濃色原紙１の一方の面に白色塗工層３と印刷層５とを設け、もう一方の面に白色塗工層３を設けた構成例が示されている。このような構成の包装体は、例えば図５（ａ）に示されている袋状包装体１７に加工するのに好適である。図３（ｂ）に示された構成の遮光性包装体で袋状包装体１７を構成すれば、遮光性に優れ、一般的な白色コート紙と同様の外観を有するため、白色コート紙などで作られた一般の封筒などと比べて見劣りせず使用時に違和感も感じない封筒、袋が得られる。尚、本構成例においては基紙として濃色原紙１を用いているが、濃色原紙１の代わりに、淡色原紙２の表面に濃色塗工層４を設けたものを用いても、同様の効果が得られると考えられる。
【００６３】
［用途について］
本発明に係る遮光性包装材は、様々な製品の包装に用いることができる。例えば、本発明に係る遮光性包装材を用いて形成した蓋体の加工例が図４に示されている。同図において、１１はカップ状包装体、１２はカップ状包装体の蓋部、１３はカップ状包装体の本体部、１４はカップ状包装体、１５はカップ状包装体の蓋部、１６はカップ状包装体の本体部である。このようなカップ状容器は、カップラーメン、スープ等の汁物、ヨーグルト、ゼリー等の半固形物等の包装（収納）に適しており、カップ状容器の蓋体には、カップ状容器の開口部を密封するという機能が求められている。本発明に係る遮光性包装体を用いてカップ状容器の蓋体を形成する場合には、耐水層、イージーピール層などを設けることが望ましい。
【００６４】
本発明に係る遮光性包装材を用いて形成した袋状容器の加工例が図５に示されている。同図において、１７は袋状包装体、１８は開口部の留め具（及び留め紐）、１９は袋状包装体の本体部、２０は袋状包装体、２１は袋状包装体の開口部、２２は袋状包装体の本体部である。このような袋状容器は、スナック菓子の包装、カレー等のレトルト食品の包装、シャンプーや洗剤の詰め替え用包装、フィルムや紙の包装など様々な用途に用いることができる。食品の包装用途に用いる場合には、耐油性、耐水性等を付与することが好ましい。
【００６５】
本発明に係る遮光性包装体を用いて形成した箱状容器の加工例が図６に示されている。同図において、２３は箱状包装体、２４は箱状包装体の蓋部、２５は箱状包装体の本体部、２６は箱状包装体、２７は箱状包装体の蓋部、２８は箱状包装体の本体部である。このような箱状容器は、食品の外箱、薬剤の外箱、フィルムの外箱など、固形商品の包装に適している。
【００６６】
以上述べたように、本発明に係る遮光性包装材は、遮光性が高く、基紙表面に白色塗工層を設けたことにより印刷適性を備えたものである。また、アルミニウム等の金属やフィルム等を使わず、廃棄物としての処理が容易であり、安価に製造可能であるため、様々な製品の包装用途などに用いることが可能である。
【図面の簡単な説明】
【００６７】
【図１】本発明に係る遮光性包装体の構成例（その１）である。
【図２】本発明に係る遮光性包装体の構成例（その２）である。
【図３】本発明に係る遮光性包装体の構成例（その３）である。
【図４】本発明に係る遮光性包装体の加工例（その１）である。
【図５】本発明に係る遮光性包装体の加工例（その２）である。
【図６】本発明に係る遮光性包装体の加工例（その３）である。
【図７】本発明に係る遮光性包装材の分光透過率を示すグラフである。
【符号の説明】
【００６８】
１  濃色原紙
２  淡色原紙
３  白色塗工層
４  濃色塗工層
５  印刷層
６  イージーピール層
７  耐水耐油層
１１  カップ状包装体
１２  カップ状包装体の蓋部
１３  カップ状包装体の本体部
１４  カップ状包装体
１５  カップ状包装体の蓋部
１６  カップ状包装体の本体部
１７  袋状包装体
１８  留め具
１９  袋状包装体の本体部
２０  袋状包装体
２１  開口部
２２  袋状包装体の本体部
２３  箱状包装体
２４  箱状包装体の蓋部
２５  箱状包装体の本体部
２６  箱状包装体
２７  箱状包装体の蓋部
２８  箱状包装体の本体部
【図１】
2006248525.tif 000003
【図２】
2006248525.tif 000004
【図３】
2006248525.tif 000005
【図４】
2006248525.tif 000006
【図５】
2006248525.tif 000007
【図６】
2006248525.tif 000008
【図７】
2006248525.tif 000009
【手続補正書】
【提出日】平成15年12月8日(2003.12.8)
【手続補正１】
【補正対象書類名】図面
【補正対象項目名】図７
【補正方法】変更
【補正の内容】
【図７】
2006248525.tif 000010